СПОСОБ ЛАМИНИРОВАНИЯ

1. Способ получения слоистой структуры, включающий
I. введение компонента A во взаимодействие с компонентом B с образованием клеящей композиции,
II. формирование слоя указанной клеящей композиции на поверхности первой пленки и
III. введение поверхности второй пленки во взаимодействие с указанным первым слоем клеящей композиции;
где указанный компонент A включает один или большее количество полиизоцианатов и
где указанный компонент B включает один или большее количество гибридных полиолов, содержащих реакционные остатки
(i). одного инициирующего полиола, содержащего N гидроксигрупп, где N равно 2 или более и где среднечисловая молекулярная масса указанного инициирующего полиола равна 900 или менее,
(ii). одного или большего количества ангидридов и
(iii). двух или большего количества алкиленоксидов, обладающих структурой
3
где указанный R обозначает водород или алкильную группу, в котором отношение количества молей указанных реакционных остатков ангидрида к количеству молей указанных реакционных остатков инициирующего полиола составляет N:1 или менее.
3
2. Способ по п. 1, в котором указанный R обозначает алкильную группу.
3. Способ по п. 2, в котором отношение количества молей указанных реакционных остатков (iii) к количеству молей указанных реакционных остатков инициирующего полиола составляет 20:1 или менее.
4. Способ по п. 2, в котором по меньшей мере один указанный реакционный остаток ангидрида присоединен непосредственно к одному из указанных реакционных остатков (iii).
5. Способ по п. 2, в котором указанный инициирующий полиол (i) содержит 3 гидроксигруппы.
6. Способ по п. 2, в котором отношение количества молей указанных реакционных остатков ангидрида (ii) к количеству молей указанных реакционных остатков инициирующего полиола (i) составляет от 1,0:1 до N:1, где указанное N означает количество гидроксигрупп в указанном инициирующем полиоле (i).
7. Способ по п. 2, в котором отношение количества молей всех указанных реакционных остатков (iii) к количеству молей указанных реакционных остатков инициирующего полиола составляет от 2:1 до 10:1.
8. Способ по п. 2, в котором длина самой длинной цепи в соседних реакционных остатках (iii), обнаруживаемой в молекуле гибридного полиола, равна 6 или менее.
9. Способ по п. 2, в котором указанным ангидридом является фталевый ангидрид.
10. Слоистая структура, получаемая способом по п. 1.